"酸素極の触媒が低温焼成炭素である酸素極と高分子電解質と水素を燃料とする燃料極により構成される燃料電池低温焼成炭素が骨格に窒素を含む多環状芳香族炭化水素である請求項1低温焼成炭素がフェノール樹脂類前駆体と骨格に窒素を含む環状化合物を窒素雰囲気中で焼成してなる請求項2窒素雰囲気中で500°C乃至1000°Cで焼成してなる請求項3フェノール樹脂類前駆体がキシレンとフォルムアルデヒドとの縮合物でなる請求項3骨格に窒素を含む環状化合物がメラミン又はメチル化メラミン、又はエーテル化メラミン又は、ベンゾグアナミンである請求項3骨格に窒素を含む環状化合物がメラミン、メチル化メラミン、エーテル化メラミンおよびベンゾグアナミンのいずれかの混合物である請求項3キシレンとフォルムアルデヒドの縮合物とメチル化メラミンの混合物を窒素雰囲気中650°C乃至950°Cで焼成してなる請求項3キシレンとフォルムアルデヒドの縮合物とメチロール化メラミンの混合物を窒素雰囲気中650°C乃至950°Cで焼成してなる請求項3当該発明が解決しようとする対象は固体高分子型燃料電池の酸化剤極すなわち具体的には外部から酸素を取り込む酸素極側触媒であり、酸素極側触媒として極めて安価な窒素を含む低温焼成炭素を活用することにある。当該窒素含有低温焼成炭素を酸素極触媒として活用してなる固体高分子型燃料電池は安価な燃料電池を提供することが可能となる。本発明は水素極と酸素極および高分子電解質からなる固体高分子型燃料電池の酸素極触媒電極およびその形成方法に関するものである。詳しくは水素/拡散層兼集電体/水素極触媒担持層/高分子電解質/酸素極触媒担持層/拡散層兼集電体/s酸素という燃料電池構成において酸素極触媒担持層の触媒および触媒担持層の形成方法に関するものである。従来の酸素極触媒としては高価な白金Ptが使用されており、本発明の触媒は極めて安価な炭素であることとその炭素を触媒とする触媒層形成方法である。本発明である炭素は低温焼成炭素一般には難黒鉛化炭素という炭素であって、具体的にはフェノール樹脂系あるいはキシレン樹脂系である高分子の前駆体を低温すなわち500°C程度乃至1000°C程度で窒素雰囲気で焼成してなる焼成物であって主に炭素原子で構成される多環状炭化物であり、ただし多環状炭化物の構成原子に水素原子Hおよび窒素原子Nを含んでおり、そのために高性能ながら高価な白金Ptに代変えして酸素極触媒として触媒活性を持ちそのためにこの炭素系触媒を酸素極触媒層に担持させてなる燃料電池において電子、プロトンおよび外部から供給される酸素O2から水を生成するとともに燃料電池の電力を発生させることが出来る。固体高分子型燃料電池の最も重要な水素極および酸素極の触媒は白金が標準的な物質であり、水素極触媒は白金代変物質が数多く研究されてきた。しかし酸素極触媒の代変物質の研究は遅れている。多環状炭化水素と窒素化合物とを混合し窒素雰囲気中で低温焼成して得られる炭素が酸素極の触媒活性を持つとなれば極めて安価な、しかも電気化学的に劣化し難い触媒として有望であるとなればより低価格の固体高分子型燃料電池を可能にする。本発明を実施するためには3段階が必要となる。第1段階は、発明の触媒を試作した。第2段階は触媒を酸素極に配置させて燃料電池を構成した。第3段階は水素極に水素を酸素極に酸素を供給して燃料電池に負荷電流を流し出力電圧を記録した。第1段階について説明する。フェノール樹脂類前駆体としてキシレンとフォルムルテヒドの縮合物を選定し原料1とした。具体的にはキシレン樹脂前駆体三菱ガス化学社製を原料1としてもよい。骨格に窒素を含む環状化合物を選定し原料2とした。具体的にはメラミン類の中からメチル化メラミン日本カーバイド社製を選定してもよい。原料1と原料2とを混合し磁器製容器に入れ加熱炉に入れ窒素雰囲気中600°C乃至1000°Cで、出来れば650°C乃至950°Cで焼成し得られた炭化物を粉砕し篩にかけて粒子状炭化物を得て、触媒試料とした。触媒試料を先ずは元素分析し、水素原子と炭素原子の比H/Cおよび窒素原子と炭素原子の比N/Cを得た。さらに触媒試料の比表面積および細孔分布を測定した。第2段階について説明する。得られた触媒試料をナフィオン液中Dupont社製を主たるバインダー溶液として、必要な場合にはその他のアルコールおよびケトンおよびエステル系溶剤を添加し、炭素系拡散層のフィルムここに省略して拡散層という。に塗布する。この触媒試科を拡散層に塗布する場合、必要であれば原料1のみを窒素雰囲気中で600°C乃至950°Cで焼成し粉砕し篩にかけた炭素粒子即ち低温焼成炭素を触媒の担持体として使用してもよい。拡散層は酸素を供給する場合に酸素分子をガス状に供給させるフィルムでありかつ炭素素材であるため電子電導体すなわち集電体を兼ねている。以上により酸素極の集電体/拡散層/触媒層の酸素多層極を得た。水素極の触媒として白金を担持させた炭素粒子Electrochem社製を拡散層にナフィオン液を主たるバインダーとして塗布し、水素極集電体/拡散層/触媒層の水素多層極を得た。水素多層極とナフィオンフィルムDupont社製と酸素多層極を貼り合わせ5cm2の燃料電池構造を作製した。第3段階を説明する。得られた5cm2燃料電池構造の水素極に水素ガスを例えば80cc/min、酸素極に酸素ガスを例えば200cc/min供給し、負荷電流に対する出力電圧を測定した。燃料電池の駆動温度は例えば80°Cとした。キシレンとフォルムアルデヒド縮合物であるキシレン樹脂前駆体80重量部とメチル化メラミン日本カーバイド社製ニカラックMW-3020重量部とを窒素雰囲気中850°C焼成し、粉砕し63μ通過の炭素粒子を得た。得られた炭素を元素分析した。水素原子と炭素原子との比H/Cは0.09.窒素原子と炭素原子との比N/Cは0.026であった。比表面積は229m2であり、細孔分布は主に0.597nm以下の細孔が多く、さらに0.239nmから0.300nmの細孔から成り岔っていた。得られた炭素を酸素極の炭素系の0.2mm厚拡散層三菱レイヨン社製にナフィオン液をバインダーとして塗布して触媒層/炭素系拡散層からなる酸素極を得た。一方白金触媒担持炭素Electrochem社製を炭素系拡散層三菱レイヨン社製にナフィオン液を主なるバインダーとして塗布して水素極を得た。得られた酸素極とナフィオンフィルムと水素極とを貼り合わせ5cm2燃料電池構造を作製した。水素極に水素80cc/min、酸素極に酸素を200cc/min供給した。燃料電池作動温度は80°Cとした。ナフィオン液はDupont社製のフッ素系高分子を溶液に分散させたものであり、ナフィオンフィルムはDupont社製フッ素樹脂薄膜である。燃料電池を作動させたところ、負荷電流と出力電圧は次の結果となった。0.0Aで0.8V,0.3Aで0.5V,0.5Aで0.4V,0.7Aで0.3V,0.9Aで0.2V,1.2Aで0Vであった。キシレンとフォルムアルデヒド縮合物であるキシレン樹脂前駆体80重量部とメチル化メラミン日本カーバイド社製ニカラックMW-3020重量部とを窒素雰囲気中950°C焼成し、粉砕し得られた炭素を元素分析した。水素原子と炭素原子との比H/Cは0.09、窒素原子と炭素原子との比N/Cは0.017であった。比表面積は107m2であり、細孔分布は0.625nm以下の細孔が多く、さらに0.125nmから0.197nmの細孔および0.312nmから0.375nmの細孔から成り立っていた。キシレンとフォルムアルデヒド縮合物であるキシレン樹脂前駆体60重量部とメチル化メラミン日本カーバイド社製ニカラックMW-3040重量部とを窒素雰囲気中900°C焼成し、粉砕し得られた炭素を元素分析した。水素原子と炭素原子との比H/Cは0.17、窒素原子と炭素原子との比N/Cは0.042であった。キシレンとフォルムアルデヒド縮合物であるキシレン樹脂前駆体80重量部とエーテル化メラミン日本カーバイド社製ニカラックMX-4520重量部とを窒素雰囲気中850°C焼成し、粉砕し得られた炭素を元素分析した。水素原子と炭素原子との比H/Cは0.12、窒素原子と炭素原子との比N/Cは0.012であった。キシレンとフォルムアルデヒド縮合物であるキシレン樹脂前駆体80重量部とエーテル化メラミン日本カーバイド社製ニカラックMX-4520重量部とを窒素雰囲気中900°C焼成し、粉砕し得られた炭素を元素分析した。水素原子と炭素原子との比H/Cは0.10、窒素原子と炭素原子との比N/Cは0.019であった。"